(57)【要約】  本発明は、紫外線、電子線等の活性エネルギー線照射により硬化させた際に、反りをほとんど生じることなく、高温高湿下においてもの高い密着性及び優れた耐磨耗性を示し、さらに硬化後の成形等の二次加工性においても優れた活性エネルギー線硬化性樹脂組成物を提供する。上記活性エネルギー線硬化性組成物は、複数のアクリレート基又はメタクリレート基を有するウレタン樹脂、エチレン性二重結合を有するアミド及びアミドの誘導体から選択される少なくとも一種、炭素−炭素二重結合を含まない環状骨格を有する二官能アクリレート及び二官能メタクリレートから選択される少なくとも一種、光重合開始剤、及びエチレン性二重結合を含まないポリマーを含み、且つ該エチレン性二重結合を含まないポリマーが前記エチレン性二重結合を有するアミド及びアミドの誘導体から選択される少なくとも一種に溶解することを特徴とする。【特許請求の範囲】
【請求項１】
（Ａ）複数のアクリレート基又はメタクリレート基を有する樹脂、
（Ｂ）エチレン性二重結合を有するアミド及びアミドの誘導体から選択される少なくとも一種、
（Ｃ）炭素−炭素二重結合を含まない環状骨格を有する二官能アクリレート及び二官能メタクリレートから選択される少なくとも一種、
（Ｄ）光重合開始剤、及び
（Ｅ）エチレン性二重結合を含まないポリマーを含み、且つ
該（Ｅ）エチレン性二重結合を含まないポリマーが前記（Ｂ）エチレン性二重結合を有するアミド及びアミドの誘導体から選択される少なくとも一種に溶解することを特徴とする活性エネルギー線硬化性組成物。
【請求項２】
前記（Ｅ）エチレン性二重結合を含まないポリマーが熱可塑性樹脂であることを特徴とする請求項１に記載の活性エネルギー線硬化性組成物。
【請求項３】
前記（Ｅ）エチレン性二重結合を含まないポリマーが、極性基を有するポリマーであることを特徴とする請求項１又は２に記載の活性エネルギー線硬化性組成物。
【請求項４】
前記（Ｅ）エチレン性二重結合を含まないポリマーが、前記（Ａ）樹脂１００質量部に対して１〜１０質量部の割合で含んでいることを特徴とする請求項１〜３のいずれか一項に記載の活性エネルギー線硬化性組成物。
【請求項５】
前記（Ｂ）エチレン性二重結合を有するアミド又は前記誘導体が、Ｎ−（２−ヒドロキシエチル）アクリルアミド、Ｎ−（２−ヒドロキシエチル）メタアクリルアミド、Ｎ−アクリロイルモルホリン及びＮ−メタアクリロイルモルホリンの少なくとも１種からなることを特徴とする請求項１〜４のいずれか一項に記載の活性エネルギー線硬化性組成物。
【請求項６】
請求項１〜５のいずれか一項に記載の活性エネルギー線硬化性組成物を硬化して得られる硬化物。
【発明の詳細な説明】
【技術分野】
【０００１】
本発明は、低反り性、高温高湿下での密着性、及び耐摩耗性等が要求される携帯電話のボタン等の用途に有用な活性エネルギー線硬化性樹脂組成物に関する。
【背景技術】
【０００２】
近年、紫外線、電子線等の活性エネルギー線により硬化する活性エネルギー線硬化性樹脂は、多様な用途に使用されている。例えば、携帯電話のボタン等に使用される活性エネルギー線硬化性樹脂には、一般に、主として透明性、低硬化収縮性等の特性が求められる。さらに最近では、これら携帯電話等の高機能化に伴い、高温高湿下でも不具合が発生しない高信頼性も必要とされる。【０００３】
また、ノートパソコンの筺体や自動車の内装等のような最外装に使用される場合には、これらの特性に加えて耐磨耗性、耐衝撃性等も要求される。【０００４】
低硬化収縮性のある活性エネルギー線硬化性樹脂としては、二官能ウレタン（メタ）アクリレート樹脂、イソボロニル（メタ）アクリレート及び光重合開始剤を含む活性エネルギー線硬化性樹脂組成物（特許文献１）、二官能ウレタン（メタ）アクリレート樹脂、アルキレンオキシドが付加された二官能又は三官能（メタ）アクリレート及び光重合開始剤を含む活性エネルギー線硬化性樹脂組成物（特許文献２）が提案されている。【０００５】
単官能もしくは二官能の（メタ）アクリレートを用いた硬化性樹脂を硬化した際、低硬化収縮性は得られやすいが、一般に耐磨耗性・耐衝撃性は劣っている。耐磨耗性、耐衝撃性を向上させるには三官能以上の（メタ）アクリレート等が良好であるが、これらは硬化収縮が大きく、硬化物の成形品に大きな反りを生じさせる場合がある。これらを解決するために、複数の（メタ）アクリレート基を有するウレタン樹脂、感光性アミド及び感光性アミドの誘導体から選択される少なくとも１種、二重結合を含まない環状骨格を有する二官能（メタ）アクリレート、及び光重合開始剤を含む活性エネルギー線硬化性樹脂組成物が提案されている（特許文献３）。
【先行技術文献】
【特許文献】
【０００６】
【特許文献１】特開２００８−２４８０３号
【特許文献２】特開２０１０−２２９３６６号
【特許文献３】国際公開第２０１１−１０５０６９
【発明の概要】
【発明が解決しようとする課題】
【０００７】
特許文献３に記載の活性エネルギー線硬化性樹脂組成物は、低硬化収縮性と、耐磨耗性、耐衝撃性とが高度にバランスがとれたものである。しかしながら、例えば、特許文献３の硬化性樹脂組成物の膜をＰＥＴ（ポリエチレンテレフタレート）フィルムの表面に形成したのち、得られた積層物をさらに成形するような二次加工が求められる場合があり、その際、成形時又は成形後に硬化性樹脂組成物の膜にワレ、剥離等の発生が見られる場合があることが明らかとなった。【０００８】
従って、本発明の目的は、紫外線、電子線等の活性エネルギー線照射により硬化させた際に、反りをほとんど生じることなく、高温高湿下においても高い密着性及び優れた耐磨耗性を示し、さらに硬化後の成形等の二次加工性にも優れている活性エネルギー線硬化性樹脂組成物を提供することを目的とする。【０００９】
また、本発明の目的は、上記活性エネルギー線硬化性樹脂組成物を硬化させることによって得られる硬化物を提供することを目的とする。
【課題を解決するための手段】
【００１０】
上記目的は、（Ａ）複数のアクリレート基又はメタクリレート基を有する樹脂、
（Ｂ）エチレン性二重結合を有するアミド及びアミドの誘導体から選択される少なくとも一種、
（Ｃ）炭素−炭素二重結合を含まない環状骨格を有する二官能アクリレート及び二官能メタクリレートから選択される少なくとも一種、
（Ｄ）光重合開始剤、及び
（Ｅ）エチレン性二重結合を含まないポリマーを含み、且つ
該（Ｅ）エチレン性二重結合を含まないポリマーが前記（Ｂ）エチレン性二重結合を有するアミド及びアミドの誘導体から選択される少なくとも一種に溶解することを特徴とする活性エネルギー線硬化性組成物により達成することができる。【００１１】
なお、上記「該エチレン性二重結合を含まないポリマーが前記エチレン性二重結合を有するアミド及びアミドの誘導体から選択される少なくとも一種に溶解する」とは、上記エチレン性二重結合を含まないポリマー１０質量部が、上記エチレン性二重結合を有するアミド及びアミドの誘導体から選択される少なくとも一種のモノマー（好ましくはＮ−アクリロイルモルホリン）９０質量部に、８０℃以下で溶解可能である（ポリマー１０質量％モノマー溶液が８０℃以下で作製可能）ことを意味する。例えば、モノマー９０ｇにポリマー１０ｇを加え、８０℃に加熱し、その後１０分撹拌した後、溶解したか否かを観察することにより判断する。【００１２】
上記本発明の活性エネルギー線硬化性組成物の好適態様を以下に列記する。【００１３】
（１）前記（Ｅ）エチレン性二重結合を含まないポリマーが熱可塑性樹脂、特に極性基を有するポリマー（好ましくは熱可塑性樹脂）である。極性基としては、エステル基（結合）、エーテル基（結合）、ヒドロキシル基、ウレタン基（結合）を挙げることができる。一般に、これらの基は、ポリマーの繰り返し単位に含まれる。
（２）（Ｅ）エチレン性二重結合を含まないポリマーが、前記（Ａ）樹脂１００質量部に対して１〜１０質量部、特に２〜７質量部の割合で含んでいることが好ましい。
（３）前記（Ｂ）エチレン性二重結合を有するアミド又は前記誘導体が、Ｎ−（２−ヒドロキシエチル）アクリルアミド、Ｎ−（２−ヒドロキシエチル）メタアクリルアミド、Ｎ−アクリロイルモルホリン、Ｎ−メタアクリロイルモルホリンの少なくとも１種からなる。【００１４】
また、本発明の硬化物（成形体）は、上記の活性エネルギー線硬化性樹脂組成物を硬化することにより得られる。【００１５】
なお、本発明におけるエチレン性二重結合とは、分子末端に存在する炭素−炭素二重結合を意味する。
【発明の効果】
【００１６】
本発明の硬化性組成物を活性エネルギー線照射により硬化させた場合、得られる硬化物は反りを生じることがほとんどなく、高温高湿下においても高い密着性及び優れた耐磨耗性を示し、さらに硬化後の成形等の二次加工性においても優れている。即ち、本発明の硬化性組成物の硬化物は、エチレン性二重結合を有する硬化材料により、低反り性、密着性及び耐磨耗性を高いレベルで得ているが、これに加えてエチレン性二重結合を含まない、即ち活性エネルギー線照射により硬化しないポリマーの添加により、これらの性質に加えて高い強靱性を得ている。このため、硬化性樹脂組成物の膜をフィルムの表面に形成し、得られた積層物をさらに成形する場合でも、その成形時又は成形後に硬化性樹脂組成物の膜のワレ、剥離等の発生が見られない。従って、本発明の硬化性組成物の硬化物は二次加工性においても優れたものである。
【図面の簡単な説明】
【００１７】
【図１】図１には、本発明の硬化物の作製に用いる、表面に凹部を有する金型の一例が示されている。
【図２】図２には、上記金型の凹部に本発明の活性エネルギー線樹脂組成物を充填した状態が示されている。
【図３】図３には、金型及び組成物上に載置した基材の上から活性エネルギー線を照射する状態が示されている。
【図４】図４には、得られた基材と組成物の硬化物との積層体を金型から離型した状態が示されている。
【図５】図５には、基材と硬化性樹脂組成物の硬化物との積層体を、一方の金型に載置した状態が示されている。
【図６】図６には、積層体の上から対の金型を押圧した状態が示されている。
【図７】図７には、金型から取り出された成形体が示されている。
【発明を実施するための形態】
【００１８】
以下、活性エネルギー線硬化性樹脂組成物を構成する各成分、同組成物を活性エネルギー線照射により硬化させることによって得られる硬化物（成形体）について説明する。
【００１９】
［（Ａ）複数のアクリレート基又はメタクリレート基を有する樹脂］
本発明の活性エネルギー線硬化性樹脂組成物に含まれる、複数の（メタ）アクリレート基を有する樹脂は、その重量平均分子量が、１,０００〜２０,０００の範囲にあることが好ましい。重量平均分子量が１,０００未満であると、複数の（メタ）アクリレート基を有する樹脂によって得られる硬化物の架橋密度が高くなり、樹脂の硬化収縮も大きくなるため、硬化物の反りも大きくなる。一方、重量平均分子量が２０,０００を超えると、粘度が高くなり、本発明の用途では使用できなくなるため、好ましくない。
【００２０】
また、官能基数が大きいと架橋密度が高くなるため、硬化物の反りが大きくなり、強靭性も低下する傾向とある。そのため、複数の（メタ）アクリレート基を有する樹脂の中でも、二官能（メタ）アクリレート樹脂、三官能（メタ）アクリレート樹脂が好ましい。
【００２１】
なお、本明細書において、（メタ）アクリレートとは、アクリレート、メタアクリレートおよびそれらの混合物を総称する用語で、他の類似の表現についても同様である。
【００２２】
上記（Ａ）複数の（メタ）アクリレート基を有する樹脂としては、複数の（メタ）アクリレート基を有するウレタン樹脂、ポリエステル樹脂、エポキシ樹脂、アクリル樹脂等を挙げることができる。低反り性、密着性及び耐磨耗性を高いレベルで得ることができることから、複数の（メタ）アクリレート基を有する樹脂はウレタン樹脂であることが好ましい。
【００２３】
ウレタン樹脂の例としては、二官能では新中村化学工業（株）製のＵ−１０８Ａ、ＵＡ−１１２Ｐ、ＵＡ−５２０１、ＵＡ−５１２、ＵＡ−４１２Ａ、ＵＡ−４２００、ＵＡ−４４００、ＵＡ−３４０Ｐ、ＵＡ−２２３５ＰＥ、ＵＡ−１６０ＴＭ、ＵＡ−１２２Ｐ、ＵＡ−５１２、ＵＡ−Ｗ２、ＵＡ−７０００、ＵＡ−７１００；サートマー（株）製のＣＮ９６２、ＣＮ９６３、ＣＮ９６４、ＣＮ９６５、ＣＮ９８０、ＣＮ９８１、ＣＮ９８２、ＣＮ９８３、ＣＮ９９６、ＣＮ９００１、ＣＮ９００２、ＣＮ９７８８、ＣＮ９８９３、ＣＮ９７８、ＣＮ９７８２、ＣＮ９７８３；東亞合成化学工業（株）製のＭ−１１００、Ｍ−１２００、Ｍ−１２１０、Ｍ−１３１０、Ｍ−１６００；根上工業（株）製のＵＮ−９０００ＰＥＰ、ＵＮ−９２００Ａ、ＵＮ−７６００、ＵＮ−３３３、ＵＮ−１２５５、ＵＮ−６０６０ＰＴＭ、ＵＮ−６０６０Ｐ、ＳＨ−５００Ｂ；共栄社化学（株）製ＡＨ−６００、ＡＴ−６００；ダイセル・サイテック（株）製のエベクリル２８０、エベクリル２８４、エベクリル４０２、エベクリル８４０２、エベクリル８８０７、エベクリル９２７０等を挙げることができる。
【００２４】
三官能の例としては、サートマー（株）製のＣＮ９２９、ＣＮ９４４Ｂ８５、ＣＮ９８９、ＣＮ９００８；ダイセル・サイテック（株）製のエベクリル２６４、エベクリル２６５、エベクリル１２５９、エベクリル８２０１、ＫＲＭ８２９６、エベクリル２９４／２５ＨＤ、エベクリル４８２０等が挙げられる。四官能以上では新中村化学工業（株）製のＵ−６ＨＡ、Ｕ−６Ｈ、Ｕ−１５ＨＡ、ＵＡ−３２Ｐ、Ｕ−３２４Ａ、ＵＡ−７２００；サートマー（株）製のＣＮ９６８、ＣＮ９００６、ＣＮ９０１０；根上工業（株）製のＵＮ−３３２０ＨＡ、ＵＮ−３３２０ＨＢ、ＵＮ−３３２０ＨＣ、ＵＮ−３３２０ＨＳ、ＵＮ−９０４、ＵＮ−９０１Ｔ、ＵＮ−９０５、ＵＮ−９５２；ダイセル・サイテック（株）製のエベクリル１２９０、エベクリル１２９０Ｋ、ＫＲＭ８２００、エベクリル５１２９、エベクリル８２１０、エベクリル８３０１、エベクリル８４０５等を挙げることができる。
【００２５】
これらの複数の（メタ）アクリレート基を有するウレタン樹脂は、単独あるいは２種以上を混合して用いても良い。
【００２６】
［（Ｂ）エチレン性二重結合を有するアミド及びアミドの誘導体］
本発明の活性エネルギー線硬化性樹脂組成物に含まれる（Ｂ）エチレン性二重結合を有するアミド及びアミドの誘導体としては、例えばＮ−ビニルホルムアミド、Ｎ−ビニルアセトアミド、（メタ）アクリルアミド、Ｎ−メチル（メタ）アクリルアミド、Ｎ，Ｎ−ジメチル（メタ）アクリルアミド、Ｎ−ｎ−プロピル（メタ）アクリルアミド、Ｎ−イソプロピル（メタ）アクリルアミド、Ｎ，Ｎ−ジエチル（メタ）アクリルアミド、Ｎ−メチル−Ｎ−ｎ−プロピル（メタ）アクリルアミド、Ｎ−メチル−Ｎ−イソプロピル（メタ）アクリルアミド、Ｎ−テトラヒドロフルフリル（メタ）アクリルアミド、Ｎ−エトキシプロピル（メタ）アクリルアミド、Ｎ−エトキシエチル（メタ）アクリルアミド、Ｎ−１−メチル−２−メトキシエチル（メタ）アクリルアミド、Ｎ−モルホリノプロピル（メタ）アクリルアミド、Ｎ−メトキシプロピル（メタ）アクリルアミド、Ｎ−イソプロポキシプロピル（メタ）アクリルアミド、Ｎ−イソプロポキシエチル（メタ）アクリルアミド、Ｎ−ヒドロキシメチル（メタ）アクリルアミド、Ｎ−（２−ヒドロキシエチル）（メタ）アクリルアミド、Ｎ−（３−ヒドロキシプロピル）（メタ）アクリルアミド、Ｎ−メチロールアクリルアミド、Ｎ，Ｎ−ジメチルアミノプロピルアクリルアミド等の脂肪族感光性アミド化合物；Ｎ−ビニルカプロラクタム、Ｎ−ビニルピロリドン、Ｎ−（メタ）アクリロイルモルホリン、Ｎ−（メタ）アクリロイルピペリジン等の環状感光性アミド化合物等を挙げることができる。（メタ）アクリロイル基を有する感光性アミド化合物が好ましく、特に、Ｎ−（２−ヒドロキシエチル）アクリルアミド、Ｎ−（２−ヒドロキシエチル）メタアクリルアミド、Ｎ−アクリロイルモルホリン、Ｎ−メタクリロイルモルホリンが透明性の点から好ましい。
【００２７】
このような（Ｂ）エチレン性二重結合を有するアミド及びアミドの誘導体から選択される少なくとも１種は、（Ａ）複数の（メタ）アクリレート基を有する樹脂１００質量部に対して、１５〜２００質量部、さらに２０〜１００質量部の割合で含まれることが好ましい。（Ｂ）エチレン性二重結合を有するアミド及びアミドの誘導体から選択される少なくとも１種の配合量が１５質量部未満であると硬化物の密着性が不十分となる場合があり、一方２００質量部を超えると硬化物の脆性が顕著となる場合があり好ましくない。
【００２８】
［（Ｃ）炭素−炭素二重結合を含まない環状骨格を有する二官能（メタ）アクリレート］
本発明の活性エネルギー線硬化性樹脂組成物に含まれる（Ｃ）炭素−炭素二重結合を含まない環状骨格を有する二官能（メタ）アクリレートは、二重結合を含まないことにより、反りを防止し、環状骨格を有することにより耐磨耗性を強化することができる。その重量平均分子量は、１５０〜２，０００の範囲にあることが好ましい。重量平均分子量が１５０未満であると、複数の（メタ）アクリレート基を有するウレタン樹脂との間でもたらされる架橋密度が高くなり、樹脂の硬化収縮が大きくなるため、硬化成形物の反りも大きくなる。重量平均分子量が２，０００を超えると、粘度が高くなり、作業性が低下し好ましくない。
【００２９】
上記（Ｃ）炭素−炭素二重結合を有さない環状骨格を有する二官能（メタ）アクリレートとしては、例えば、シクロヘキサンジメタノールジ（メタ）アクリレート、トリシクロデンカンジメタノールジ（メタ）アクリレート、水素化ビスフェノールＡジ（メタ）アクリレート、水素化ビスフェノールＦジ（メタ）アクリレート、水素化ヘキサフルオロビスフェノールＡジ（メタ）アクリレート、ビス（２−（メタ）アクリロイルオキシ）ヘキサヒドロフタル酸等の脂環骨格を有する二官能（メタ）アクリレート；５−エチル−２−（２−ヒドロキシ−１，１ジメチルエチル）−５−（ヒドロキシメチル）−１，３−ジオキサンジアクリレート、１，４−ジ（メタ）アクリロイルピペラジン等の複素環骨格を有する二官能（メタ）アクリレート；さらにはこれら二官能（メタ）アクリレートのエチレンオキシド、プロピレンオキシド、カプロラクトン等による変性物を挙げることができる。これらの中では、架橋密度が比較的高く、樹脂の硬化収縮を抑制できる、シクロヘキサンジメタノールジ（メタ）アクリレート、トリシクロデンカンジメタノールジ（メタ）アクリレート、水素化ビスフェノールＦジ（メタ）アクリレート、水素化ヘキサフルオロビスフェノール、Ａジ（メタ）アクリレート特にシクロヘキサンジメタノールジ（メタ）アクリレート、トリシクロデンカンジメタノールジ（メタ）アクリレートが好ましい。
【００３０】
このような（Ｃ）炭素−炭素二重結合を有さない環状骨格を有する二官能（メタ）アクリレートは、複数の（メタ）アクリレート基を有するウレタン樹脂１００質量部に対して、５〜１００質量部、さらに１０〜５０質量部の割合で含まれることが好ましい。（Ｃ）炭素−炭素二重結合を有さない環状骨格を有する二官能（メタ）アクリレートの配合量が、５質量部未満であると硬化物の耐磨耗性が不十分となる場合があり、一方１００質量部を超えると硬化物の脆性が顕著となる場合があり好ましくない。
【００３１】
［（Ｄ）光重合開始剤］
本発明の活性エネルギー線硬化性樹脂組成物中に含まれる（Ｄ）光重合開始剤としては、例えば、ベンゾイン、ベンジル、ベンゾインメチルエーテル、ベンゾインエチルエーテル、ベンゾインｎ−プロピルエーテル、ベンゾインイソプロピルエーテル、ベンゾインｎ−ブチルエーテル等のベンゾイン類；ベンゾインアルキルエーテル類；ベンゾフェノン、ｐ−メチルベンゾフェノン、ミヒラーズケトン、メチルベンゾフェノン、４，４’−ジクロロベンゾフェノン、４，４’−ビスジエチルアミノベンゾフェノン等のベンゾフェノン類；アセトフェノン、２，２−ジメトキシ−２−フェニルアセトフェノン、２，２−ジエトキシ−２−フェニルアセトフェノン、１，１−ジクロロアセトフェノン、１−ヒドロキシシクロヘキシルフェニルケトン、２−メチル−［４−（メチルチオ）フェニル］−２−モルフォリノ−１−プロパノン、Ｎ，Ｎ−ジメチルアミノアセトフェノン等のアセトフェノン類；２，４−ジメチルチオキサントン、２，４−ジエチルチオキサントン、２−クロロチオキサントン、２，４−ジイソプロピルチオキサントン等のチオキサントン類；アントラキノン、クロロアントラキノン、２−メチルアントラキノン、２−エチルアントラキノン、２−ｔｅｒｔ−ブチルアントラキノン、１−クロロアントラキノン、２−アミルアントラキノン、２−アミノアントラキノン等のアントラキノン類；アセトフェノンジメチルケタール、ベンジルジメチルケタール等のケタール類；エチル−４−ジメチルアミノベンゾエート、２−（ジメチルアミノ）エチルベンゾエート、ｐ−ジメチル安息香酸エチルエステル等の安息香酸エステル類；フェニルジスルフィド２−ニトロフルオレン、ブチロイン、アニソインエチルエーテル、アゾビスイソブチロニトリル、テトラメチルチウラムジスルフィド等を挙げることができる。
【００３２】
これらの（Ｄ）光重合開始剤は、１種もしくは２種以上を組み合わせて用いることができる。この（Ｄ）光重合開始剤は、（Ａ）複数の（メタ）アクリレート基を有する樹脂１００質量部に対して、０．１〜１０質量部、さらに０．３〜５質量部の割合で含まれることが好ましい。
【００３３】
［（Ｅ）エチレン性二重結合を含まないポリマー］
本発明の活性エネルギー線硬化性樹脂組成物は、さらに（Ｅ）エチレン性二重結合を含まないポリマーを含んでいる。（Ｅ）エチレン性二重結合を含まないポリマーは、エチレン性二重結合を含まない限りどのようなポリマーでも良く、熱可塑性樹脂でも熱硬化性樹脂でも良いが、作業性の点から熱可塑性樹脂が好ましい。本発明のエチレン性二重結合を含まないポリマーはエチレン性二重結合を有するアミド及びアミドの誘導体から選択される少なくとも一種に溶解することが必要である。エチレン性二重結合を含まないポリマーである熱可塑性樹脂の例としては、ポリオレフィン（例、ポリエチレン、ポリプロピレン、ポリブテン、ポリイソプレン、ポリペンテン、ポリメチルペンテン）、ポリエチレン共重合体（例、エチレン・酢酸ビニル共重合体）、ポリスチレン、ポリスチレン共重合体（例、スチレン・アクリロニトリル共重合体、スチレン・ブタジエン・アクリロニトリル共重合体）、ポリビニルアセタール（例、ポリビニルホルマール、ポリビニルブチラール）、ポリアセタール、アクリル樹脂（例、（メタ）アクリレート単独重合体、（メタ）アクリレート共重合体、（メタ）アクリレートブロック共重合体、（メタ）アクリレート・スチレン共重合体）、セルロース系樹脂（例、硝酸セルロース、酢酸セルロース、プロピオン酸セルロース、エチルセルロース）、ポリエステル系樹脂（例、ポリエチレンテレフタレート、ポリブチレンテレフタレート）、ポリアルキレンオキシド（例、ポリエチレンオキシド、ポリプロピレンオキシド）、ポリカーボネート、ポリウレタン、ポリビニルイソブチルエーテル、ポリビニルカルバソール等を挙げることができる。熱可塑性樹脂以外の熱硬化性樹脂等も上記溶解条件を満たせば使用しても良い。
【００３４】
上記（Ｅ）エチレン性二重結合を含まないポリマーは、極性基を有するポリマー（熱可塑性樹脂）であることが好ましい。このようなポリマーは二官能アクリレート及び二官能メタクリレートに溶解しやすく、他の成分との相溶性にも優れていて好ましい。このような極性基としては、エステル基（結合）、エーテル基（結合）、ヒドロキシル基、ウレタン基（結合）を挙げることができる。特に、エステル基（結合）、エーテル基（結合）、ヒドロキシル基が好ましい。一般に、これらの基は、ポリマーの繰り返し単位（好ましくは繰り返し単位の５０％以上）に含まれる。
【００３５】
このような極性基を有するポリマーとしては、エチレン・酢酸ビニル共重合体、ポリビニルアセタール（例、ポリビニルホルマール、ポリビニルブチラール）、ポリアセタール、アクリル樹脂（例、（メタ）アクリレート単独重合体、（メタ）アクリレート共重合体、（メタ）アクリレートブロック共重合体、（メタ）アクリレート・スチレン共重合体）、セルロース系樹脂（例、硝酸セルロース、酢酸セルロース、プロピオン酸セルロース、エチルセルロース）、フェノキシ樹脂、ポリエステル樹脂（例、ポリエチレンテレフタレート、ポリブチレンテレフタレート）、ポリアルキレンオキシド（例、ポリエチレンオキシド、ポリプロピレンオキシド）、ポリウレタン、ポリビニルイソブチルエーテルを挙げることができる。中でも、アクリル樹脂、ポリビニルアセタール、セルロース樹脂、フェノキシ樹脂、ポリエステル樹脂が好ましい。
【００３６】
好ましいアクリル樹脂としては、アルコール残基が炭素原子数１〜１０個のアルキルの（メタ）アクリル酸エステル（例、メチル（メタ）アクリレート、エチル（メタ）アクリレート、ｎ−プロピル（メタ）アクリレート、イソプロピル（メタ）アクリレート、ｎ−ブチル（メタ）アクリレート、イソブチル（メタ）アクリレート、２−エチルヘキシル（メタ）アクリレート等）の単独重合体、共重合体及びブロック共重合体を挙げることができる。ヒドロキシ基、アミノ基、カルボン酸基等の極性基を有する（メタ）アクリレート、（メタ）アクリルアミド等を少量使用することもできる。
【００３７】
特に、上記モノマーの共重合体、ブロック共重合体が好ましく、なかでもメチル（メタ）アクリレート、エチル（メタ）アクリレート、ｎ−ブチル（メタ）アクリレートの共重合体、特にブロック共重合体（例えば、ＰＭＭＡ−ｂ−ＰＢＡ−ｂ−ＰＭＭＡ；ｂ＝ブロック）が好ましい。
【００３８】
好ましいポリビニルアセタールとしては、ポリビニルホルマール、ポリビニルブチラールを挙げることができ、特にポリビニルブチラールが好ましい。
【００３９】
好ましいセルロース樹脂としては、硝酸セルロース、酢酸セルロース、プロピオン酸セルロース、酪酸セルロース、酢酸プロピオン酸セルロース、酢酸酪酸セルロース、エチルセルロースを挙げることができ、特に、酢酸プロピオン酸セルロース（セルロースアセテートプロピオネート）、酢酸酪酸セルロース（セルロースアセテートブチレート）が好ましい。
【００４０】
好ましいこれらのポリマーの市販品としては、例えば、ポリビニルブチラールとしてエスレックＢＬ−１Ｈ（積水化学工業（株）製）、セルロース樹脂であるセルロースアセテートプロピオネートとしてＣＡＰ５０４−０．２（イーストマンケミカル社製）、アクリル樹脂であるアクリルモノマーのブロック共重合体としてナノストレングスＭ５３（アルケマ社製）、フェノキシ樹脂としてＰＫＨＢ（インケム社製）、ポリエステル樹脂としてバイロン２２０（東洋紡(株)製）等を挙げることができる。
【００４１】
本発明の硬化組成物の上記（Ｅ）エチレン性二重結合を含まないポリマー以外の成分と優れた相溶性を示す当該（Ｅ）エチレン性二重結合を含まないポリマーは、本発明の硬化性組成物の硬化物に伸張性、強靱性を付与することができる。このため、硬化性樹脂組成物の膜をフィルム上に形成し、得られた積層物をさらに成形する場合でも、その成形時又は成形後に硬化性樹脂組成物の膜のワレ、剥離等の発生が見られない。従って、本発明の硬化性組成物の硬化物は二次加工性においても優れたものが得られることが確認された。
【００４２】
本発明の（Ｅ）エチレン性二重結合を含まないポリマーは、本発明の硬化組成物の他の成分との相溶性を確保する観点から、その数平均分子量が１，０００〜１００，０００の範囲にあることが好ましく、３，０００〜５０，０００の範囲にあることがより好ましく、５，０００〜５０，０００の範囲にあることがさらに好ましい。数平均分子量は、１，０００未満の場合は、硬化性組成物の硬化物に伸張性、強靱性を付与することが難しく、一方、１００，０００を超えると硬化組成物の他の成分との相溶性が不十分となるおそれがある。
【００４３】
また同様に相溶性の観点から、（Ｅ）エチレン性二重結合を含まないポリマーは、前記ウレタン樹脂１００質量部に対して１〜１０質量部、特に２〜７質量部の割合で含まれることが好ましい。含有量は、１質量部未満の場合は、硬化性組成物の硬化物に伸張性、強靱性を付与することが難しく、一方、１０質量部を超えると硬化組成物の他の成分との相溶性が不十分となるおそれがある。
【００４４】
本発明の活性エネルギー線硬化性樹脂組成物には、さらに硬化物の密着性、機械的強度、線膨張係数などの特性を向上させる目的で、必要により無機充填材を配合することができる。無機充填剤として、例えば、硫酸バリウム、チタン酸バリウム、酸化ケイ素粉、微粉状酸化ケイ素、無定形シリカ、タルク、クレー、炭酸マグネシウム、炭酸カルシウム、酸化アルミニウム、水酸化アルミニウム、雲母粉等の公知慣用の無機充填剤が使用できる。無機充填剤は前記ウレタン樹脂１００質量部に対して１０〜１００質量部で含まれことが好ましい。
【００４５】
本発明の活性エネルギー線硬化性樹脂組成物には、特性を損なわない範囲内で、組成物の粘度を調整するため、有機溶剤を配合しても良い。有機溶剤としては、例えばメチルエチルケトン、シクロヘキサノンなどのケトン類；トルエン、キシレン、テトラメチルベンゼンなどの芳香族炭化水素類；メチルセロソルブ、ブチルセロソルブ、メチルカルビトール、エチルカルビトール、ブチルカルビトール、プロピレングリコールモノメチルエーテル、ジプロピレングリコールモノエチルエーテル、トリエチレングリコールモノエチルエーテルなどのグリコールエーテル類；酢酸エチル、酢酸ブチル、及び上記グリコールエーテル類の酢酸エステル化物などのエステル類；エタノール、プロパノール、エチレングリコール、プロピレングリコールなどのアルコール類；オクタン、デカンなどの脂肪族炭化水素；石油エーテル、石油ナフサ、水添石油ナフサ、ソルベントナフサなどの石油系溶剤などが挙げられる。これらは単独で又は２種以上を組合せて使用することができる。
【００４６】
本発明の活性エネルギー線硬化性樹脂組成物には、さらに必要に応じてフタロシアニン・ブルー、フタロシアニン・グリーン、アイオジン・グリーン、ジスアゾイエロー、クリスタルバイオレット、酸化チタン、カーボンブラック、ナフタレンブラックなどの公知慣用の着色剤、ハイドロキノン、ハイドロキノンモノメチルエーテル、ｔ−ブチルカテコール、ピロガロール、フェノチアジン等の公知慣用の光重合禁止剤、微粉シリカ、有機ベントナイト、モンモリロナイトなどの公知慣用の増粘剤、シリコーン系、フッ素系、高分子系などの消泡剤及びレベリング剤から選択される少なくとも１種、イミダゾール系、チアゾール系、トリアゾール系等のシランカップリング剤などのような公知慣用の添加剤類を配合することができる。
【００４７】
本発明の活性エネルギー線硬化性樹脂組成物は、１〜５０ｄＰａ・ｓの粘度を有することが好ましい。この粘度は、複数の（メタ）アクリレート基を有するウレタン樹脂１００質量部に対して、好ましくは１〜１００質量部、より好ましくは１０〜５０質量部の範囲内で反応性希釈剤の量を調節することにより提供することができる。反応性希釈剤量が１質量部以下では粘度が高く作業性が低下する場合があり、一方、１００質量部以上では硬化物の架橋密度が低下し、十分な耐磨耗性が得られなくなる場合があるので好ましくない。この反応性希釈剤は、前記のエチレン性二重結合を有するアミド及びアミドの誘導体、炭素−炭素二重結合を含まない環状骨格を有する二官能アクリレート及び二官能メタクリレート以外の成分として使用される。
【００４８】
反応性希釈剤には公知慣用のものを用いることができる。例えば、２−ヒドロキシエチルアクリレート、２−ヒドロキシプロピルアクリレート、４−ヒドロキシブチルアクリレート等のヒドロキシアルキルアクリレート類；イソボロニルアクリレート、テトラヒドロフルフリルアクリレート、Ｎ−アクリロイルモルホリン、Ｎ−ビニルピロリジノン等の環状骨格を有する単官能感光性モノマー類；エチレングリコール、メトキシテトラエチレングリコール、ポリエチレングリコール、プロピレングリコール等のグリコールのモノ又はジアクリレート類；Ｎ，Ｎ−ジメチルアミノエチルアクリレート、Ｎ，Ｎ−ジメチルアミノプロピルアクリレート等のアミノアルキルアクリレート類；ヘキサンジオール、トリメチロールプロパン、ペンタエリスリトール、ジペンタエリスリトール、トリス−ヒドロキシエチルイソシアヌレート等の多価アルコール又はこれらのエチレオキサイド付加物もしくはプロピレンオキサイド付加物等の多価アクリレート類；フェノキシアクリレート、ビスフェノールＡジアクリレート、及びこれらのフェノール類のエチレンオキサイド付加物もしくはプロピレンオキサイド付加物等のアクリレート類；グリセリンジグリシジルエーテル、グリセリントリグリシジルエーテル、トリメチロールプロパントリグリシジルエーテル、トリグリシジルイソシアヌレート等のグリシジルエーテルのアクリレート類；及びメラミンアクリレート、及び上記アクリレートに対応する各メタクリレート類等から選択される少なくとも一種を挙げることができる。これらの中で、特に分子中に１個のエチレン性不飽和基を有する化合物である単官能（メタ）アクリレート化合物が、希釈効果が高く好ましい。
【００４９】
本発明にかかる活性エネルギー線硬化性樹脂組成物は、下記の塗布方法で基材などに塗布後、活性エネルギー線を照射し、硬化する。なお、この硬化物又は成形物は、反り防止の点から、デュロメータ硬さＤタイプが７５°以上であることが好ましい。
【００５０】
塗布方法は、ディップコート法、フローコート法、ロールコート法、バーコーター法、スクリーン印刷法、カーテンコート法、グラビア印刷法、オフセット印刷法等の任意の方法を適用することができる。
【００５１】
活性エネルギー線は、一般に紫外線及び電子線を意味する。紫外線の照射光源としては、低圧水銀灯、中圧水銀灯、高圧水銀灯、超高圧水銀灯、キセノンランプ又はメタルハライドランプ等を使用することができる。その他、紫外線領域のレーザー光線等も利用することができる。 
【００５２】
次に、本発明の活性エネルギー線硬化性樹脂組成物を用いて成形体を得る方法について説明する。例えば、本発明の活性エネルギー線硬化性樹脂組成物を凹版に充填し、充填した樹脂組成物を活性エネルギー線により硬化させ、その後得られた硬化物を凹部から取り出すことにより成形品を得ることができる。
【００５３】
まず、図１に示すように、表面に凹部２が形成された金型１を用意する。金型１には、一般に、ステンレス等の金属製のものが用いられる。
【００５４】
次に、図２に示すように、金型１の凹部２に本発明の活性エネルギー線硬化性樹脂組成物３を充填する。金型１の凹部２への活性エネルギー線硬化性樹脂組成物３の充填は、一般に、ドクターナイフ等を用いて行われる。
【００５５】
その後、図３に示すように、活性エネルギー線硬化性樹脂組成物３の表面に基材４を載置し、その上部の光源５から基材４に紫外線を照射し、活性エネルギー線硬化性樹脂組成物を硬化させる。一般的に、基材には紫外線を透過する透明なポリエチレンテレフタレート或いはポリカーボネート製のフィルムが用いられる。
【００５６】
続いて、図４に示すように、基材４と樹脂組成物３の硬化物との積層体６を金型１から離型し成形物を得る。図１から図４の一連の工程は、専用の装置を用いることにより、連続的に成形品を製造することができる。
【００５７】
得られた成形体は、本発明の活性エネルギー線硬化性樹脂組成物３を用いているので、反りがなく、表面の殺傷性、摩耗性が良好で、硬化物の基材への密着性に優れたものである。
【００５８】
本発明の硬化物の伸びは、実施例に記載された試験方法により、５％以上、特に７％以上であることが好ましい。
【００５９】
次に、本発明の成形体をさらに成形する工程、即ち二次加工（一般にインモールド成形と言われる）工程について説明する。
【００６０】
図５に示すように、基材１４と活性エネルギー線硬化性樹脂組成物の硬化物１３との積層体１６を、金型１１Ａに載置し、その上から対の金型１１Ｂに加熱下に押圧し（図６）、得られた成形体１７を取り出す（図７）。押圧は１００℃〜２００℃において、数秒〜数分で行うことが好ましい。例えばＰＥＴフィルムを用いた場合、１８０℃で数秒間行う必要がある。
【００６１】
活性エネルギー線硬化性樹脂組成物の硬化物１３は、本発明の活性エネルギー線硬化性樹脂組成物を用いるので、更なる上記二次加工においても、硬化物１３は基材への密着性を保持すると共に、強靱性も獲得していることから硬化物１３に亀裂が入ったり、基材との剥離が起こったりするようなことはない。
【００６２】
以上より、本発明の硬化性組成物から得られた硬化物は反りを生じることなく、高温高湿下においてもの高い密着性及び優れた耐磨耗性を示し、さらに硬化後の成形等の二次加工性においても優れたものであると言える。このような本発明の硬化物は、上記特性が要求される成形品の分野、例えば携帯電話のボタン、各種ケースに特に有用である。また本発明の硬化性組成物は、ＵＶ成形品材料、光造形用材料、３Ｄインクジェット用材料などの用途に有用である。なお、本発明の重量平均分子量及び数平均分子量はゲル浸透クロマトグラフィー (Gel Permeation  Chromatography：GPC)により標準ポリスチレンを用いて測定したものである。
【実施例】
【００６３】
以下に実施例及び比較例を示して本発明について具体的に説明するが、本発明が下記の実施例に限定されるものではないことはもとよりである。【００６４】
［実施例１〜７及び比較例１〜６］
（活性エネルギー線硬化性樹脂組成物の調製）
上述の通り作製した樹脂に、表１と表２に示す成分を同表に示す組成で配合し、８０℃で攪拌して溶解させ、活性エネルギー線硬化性樹脂組成物を調製した。【００６５】
【表１】
2014156454.tif 000002
【００６６】
なお、表１の成分は次の通りである。【００６７】
ＥＢＥＣＲＹＬ ８８０７：脂肪族二官能ウレタンアクリレート（ダイセル・サイテック社製）
ＫＡＹＡＲＡＤ ＲＭ−１００１：Ｎ−アクリロイルモルホリン（日本化薬（株）製）
ライトアクリレートＩＢ−ＸＡ：イソボロニルアクリレート（共栄社化学（株）製）
アロニックスＭ−５７００：２−ヒドロキシ−３−フェノキシプロピルアクリレート（東亞合成（株）製）
ＮＫエステルＡ−ＤＣＰ：トリシクロデカンジメタノールジアクリレート（新中村化学工業（株）製）
ＣＤ４０６：シクロヘキサンジメタノールジアクリレート（サートマー（株）製）
ネオマーＢＡ−６４１：エチレンオキシド４モル付加ビスフェノールＡ型ジアクリレート（三洋化成工業（株）製）
イルガキュア１８４：１−ヒドロキシ−シクロヘキシルフェニルケトン（チバ・ジャパン社製）
エスレックＢＬ−１Ｈ：ポリビニルブチラール樹脂（数平均分子量：２０，０００；積水化学工業（株）製；この樹脂１０質量部はＮ−アクリロイルモルホリン９０質量部に８０℃で溶解可能であった）
ＣＡＰ５０４−０．２：セルロースアセテートプロピオネート（数平均分子量：１５，０００；イーストマンケミカル社製；この樹脂１０質量部はＮ−アクリロイルモルホリン９０質量部に８０℃で溶解可能であった）、
ナノストレングスＭ５１：アクリルモノマーのブロック共重合体（（ＰＭＭＡ−ｂ−ＰＢＡ−ｂ−ＰＭＭＡ；ｂ＝ブロック）（数平均分子量：約１０，０００；アルケマ社製）；この樹脂１０質量部はＮ−アクリロイルモルホリン９０質量部に８０℃で溶解可能であった）
ナノストレングスＭ５３：アクリルモノマーのブロック共重合体（（ＰＭＭＡ−ｂ−ＰＢＡ−ｂ−ＰＭＭＡ；ｂ＝ブロック）（数平均分子量：約５０，０００；アルケマ社製））；この樹脂１０質量部はＮ−アクリロイルモルホリン９０質量部に８０℃で溶解可能であった）
ＰＫＨＢ：フェノキシ樹脂（数平均分子量；約９，５００；インケム社製）；この樹脂１０重量部はＮ−アクリロイルモルホリン９０質量部に８０℃で溶解可能であった）
バイロン２２０：ポリエステル樹脂（数平均分子量：約３，０００；東洋紡(株)製）この樹脂１０重量部はＮ−アクリロイルモルホリン９０質量部に８０℃で溶解可能であった）【００６８】
こうして調製した活性エネルギー線硬化性樹脂組成物について、密着性、反り、ＲＣＡ磨耗性、伸び及び光造型時の成形性(クラックの有無)を以下の評価方法で評価した。その結果を表２に示す。【００６９】
（反り試験用硬化塗膜作製方法）
樹脂組成物を縦２ｃｍ、横２ｃｍ、深さ１ｍｍのテフロン（登録商標）製の型に注ぎ、その上を易接着処理済ＰＥＴフィルムで覆い、ＵＶコンベア炉（メタルハライドランプ、８０Ｗ、３灯）を用いて積算光量１０００ｍＪ／ｃｍ２で露光し、離型して硬化塗膜を得た。【００７０】
（反り試験）
上記方法にて作製した硬化塗膜を、反りを生じた辺が上を向くように平らな台に置き、反りのある一辺を指で台に押さえつけて、反対側の浮き上がった辺の台からの高さを読み取り、反りの大きさを測定した。
○：硬化塗膜の反りが５ｍｍ未満
△：硬化塗膜の反りが５ｍｍ以上１０ｍｍ未満
×：硬化塗膜の反りが１０ｍｍ以上【００７１】
［試験方法］
（密着性及びＲＣＡ磨耗性試験用硬化物作製方法）
樹脂組成物を、バーコーターを用いて易接着処理済ＰＥＴに５０μmの厚みで塗布し、上から未処理ＰＥＴで覆い、ＵＶコンベア炉（高圧水銀灯、８０Ｗ、３灯）を用いて露光量１０００ｍＪ／ｃｍ２で露光し、未処理ＰＥＴを剥がして硬化塗膜を得た。【００７２】
（密着性試験）
上記の方法で作製した硬化塗膜を８５℃８５％ＲＨの恒温槽に１０日間保管し、その後取り出して室温に戻す。室温に戻ったら、ＪＩＳ Ｋ ５６００−５−６に従って碁盤目状にクロスカットを入れ、次いでセロハン粘着テープによるピーリングテスト後の碁盤目の残り数を以下の基準で評価した。
○：碁盤目の残り数が７０以上１００以下
△：碁盤目の残り数が３０以上７０未満
×：碁盤目の残り数が０以上３０未満【００７３】
（ＲＣＡ磨耗試験）
上記の方法で作製した硬化塗膜をＮＯＲＭＡＮ ＴＯＯＬ，ＩＮＣ．（株）製ＲＣＡ磨耗試験機及びＲＣＡ磨耗試験機用専用磨耗紙を用いて１７５ｇの荷重で５０回磨耗し、その後の硬化塗膜表面の磨耗度合いを光学顕微鏡で観察した。
○：ほぼ磨耗していない
△：若干の磨耗あり
×：明らかな磨耗あり【００７４】
(伸び評価用試験片作製条件)
各透明性紫外線硬化型組成物を硬化後の膜厚が約１００μｍとなるように未処理ＰＥＴフィルム上にバーコーターで塗布し、さらに上から未処理ＰＥＴフィルムで覆い、ＵＶコンベア炉（高圧水銀灯、８０Ｗ、３灯）を用いて露光量１０００ｍＪ／ｃｍ２で露光し、未処理ＰＥＴフィルムを剥がして試験片を得た。【００７５】
（伸び評価法）
得られた試験片を１０ｍｍ幅に切り出し、島津製作所（株）製オートグラフＡＧ−Ｘ、引張り速度１ｍｍ／ｍｉｎで引張り、試験片が破断した際の伸びを測定した（常温）。
○：伸び率が７％以上
×：伸び率が５％未満【００７６】
(光造型時の成形性(クラックの有無)評価用試験片作製条件)
ソリッドクリエーターＳＣＳ−３００Ｐ（ソニーマニュファクチュアリングシステムズ社製）を使用し、照射面（液面）におけるレーザーパワー１００ｍＷ 、各組成において硬化深さが０．２ｍｍとなる走査速度の条件で、各液状樹脂組成物に対して選択的にレーザー光を照射して、硬化樹脂層（厚さ０．１０ｍｍ）を形成する工程を繰り返すことにより、直径1ｃｍ、高さ1ｃｍの円柱状成型体 を製造した。【００７７】
（成形性(クラックの有無)評価法）
得られた成型体について、(株)キーエンス社製デジタルマイクロスコープＳＰＺＴ-５０Ｐを用いた観察を実施し、成型体中のクラックの有無を確認した。
○：クラック無し
×：クラック有り【００７８】
【表２】
2014156454.tif 000003
【００７９】
表２に示す結果から明らかなように、実施例１〜７は、反り、密着性、耐磨耗性、伸び、成形性のいずれの特性においても優れている。エチレン性二重結合を含まないポリマーを含有しない以外実施例と同様の組成を有する比較例１、２は伸びにおいてのみ不十分な性能を示している。比較例１、２では、エチレン性二重結合を含まないポリマーを含まないため、膜の強靱性が劣っているため十分な伸びが得られなかったと考えられる。【００８０】
エチレン性二重結合を含まないポリマーを含有しないことに加えて、硬化成分においても異なる組成を有する比較例３〜６は、反り、密着性、耐磨耗性、伸びの２つ以上の性能が不十分である。詳細には、比較例３は、感光性アミド及び感光性アミドの誘導体から選択される少なくとも一種を含有するため密着性は良好であるが、二重結合を含まない環状骨格を有する二官能（メタ）アクリレートを含有しないため耐磨耗性が劣り、反りにも問題がある。比較例４は、感光性アミド及び感光性アミドの誘導体から選択される少なくとも一種と、二重結合を含まない環状骨格を有する二官能（メタ）アクリレートを含有しないため、ほぼ全ての特性が劣っていた。比較例５は、感光性アミド及び感光性アミドの誘導体から選択される少なくとも一種を含んでいないが、極性基である水酸基を有する感光性モノマーを含むため密着性は高いが、二重結合を含まない環状骨格を有する二官能（メタ）アクリレートを含有しないため耐磨耗性が劣り、反りにも問題がある。比較例６は、反り、密着性が良好であるが、環状骨格を有する二官能（メタ）アクリレートが二重結合を含むため、耐磨耗性に劣っていた。成形性に関しては、エチレン性二重結合を含まないポリマーを含有しない比較例１〜６では、いずれもクラックが観察されたのに対し、実施例１〜７ではクラックは確認されなかった。【００８１】
従って、本発明の硬化性組成物を使用した硬化物のみ全ての性能において優れたものとなっている。
【産業上の利用可能性】
【００８２】
本発明の硬化性組成物は、ＵＶ成形品材料、光造形用材料、３Ｄインクジェット用材料などの用途に使用することができ、またその硬化物は携帯電話のボタン、各種ケース等に特に有用である。
【符号の説明】
【００８３】
１、１１Ａ、１１Ｂ  金型
２  凹部
３  樹脂組成物
４、１４  基材
５  光源
６、１６  積層体
１３  樹脂組成物の硬化物
１７  成形体
【図１】
2014156454.tif 000004
【図２】
2014156454.tif 000005
【図３】
2014156454.tif 000006
【図４】
2014156454.tif 000007
【図５】
2014156454.tif 000008
【図６】
2014156454.tif 000009
【図７】
2014156454.tif 000010
【国際調査報告】
2014156454.tif 000011
2014156454.tif 000012
2014156454.tif 000013
2014156454.tif 000014